(57)【特許請求の範囲】
【請求項１】
コハク酸をイソブテンで触媒エステル化して式
【化１】
0004156701.tif 000004
のジ−ｔｅｒｔ−ブチルスクシネートを製造する方法において、９５重量％以下の濃度の硫酸存在下でコハク酸またはコハク酸無水物またはそれらの混合物をイソブテンと反応させることを特徴とする方法。
【発明の詳細な説明】
【０００１】
本発明はコハク酸をイソブテンでプロトン触媒エステル化して式
【化２】
0004156701.tif 000002
のジ−ｔｅｒｔ−ブチルスクシネートを製造するための改良された方法に関する。
【０００２】
濃硫酸の存在で、非プロトン有機共溶剤たとえばジエチルエーテルまたはジオキサンを添加しまたは添加しないで、アルケンを使用してカルボン酸のｔｅｒｔ−アルキルエステルを製造することは公知である（A.L. McCloskeyとG.S.Fonkenの論文、Org. Synth. Coll. Vol. 4, 261(1966) ）。
【０００３】
さらにまた、濃硫酸およびプロトン共溶剤としてのｔｅｒｔ−ブタノールの存在でコハク酸をイソブテンでエステル化することも H.Pielartzik,  B.Irmisch-Piellartzik、 T. EicherによってHouben-Weyl, Vol. E5/1,  662頁とそれ以降の頁（1985) に記載されている。
【０００４】
この公知方法を工業的に適用する場合の難点は濃硫酸の添加の間に高い熱の発生があることである。この熱の発生は、特に大規模生産の場合にはコントロール不能であって、その結果安全性のリスクが高くなると共に収率と品質に相当なバラツキが生じてしまう。たとえば、イソブテンの重合生成物が生じ、これをジ−ｔｅｒｔ−ブチルスクシネートから分離することは困難であり、したがって経済的に不利となる。さらに、仕上げ操作に時間、労力、エネルギーがかかる。発生される熱を抑制するための予防手段として複雑な装置を含む冷却システムが必要となりそして硫酸の供給速度も相応的に低下させねばならない。このようなコストのかかインフラストラクチャー、長い反応時間、プロセスの再現性の悪さなども経済的に不利である。
【０００５】
したがって、本発明の目的は上記の欠点を克服して、経済的に魅力のある安定な確固たる方法を提供することである。
【０００６】
しかして、本発明によれば、コハク酸をイソブテンでプロトン触媒エステル化して式
【化３】
0004156701.tif 000003
のジ−ｔｅｒｔ−ブチルスクシネートを製造する方法において、硫酸を９５重量％以下の濃度で使用することを条件として、水を含む酸エステル化触媒の存在でコハク酸またはコハク酸無水物またはそれらの混合物をイソブテンと反応させることを特徴とする方法が提案される。
【０００７】
コハク酸またはコハク酸無水物またはそれらの混合物とイソブテンとのモル比は通常１：２乃至１：５０の範囲、好ましくは１：６乃至１：１３の範囲で選択される。
【０００８】
混合物中のコハク酸とコハク酸無水物とのモル比は通常１：１００乃至１００：１の範囲、好ましくは８：２乃至２：８の範囲で選択され、特に好ましくは、１：１である。
【０００９】
本発明によれば、硫酸が９５重量％を上回らない濃度で使用されるという条件で、水を含む酸エステル化触媒が使用される。通常、４０乃至９０重量％、好ましくは４０乃至８０重量％、特に好ましくは５０乃至７５重量％水性鉱酸たとえば硫酸、リン酸または有機スルホン酸たとえばメタンスルホン酸が使用される。
【００１０】
コハク酸が使用される場合には６５乃至７５重量％水性硫酸を使用するのが好ましく、そしてコハク酸無水物が使用される場合は５５乃至６５重量％水性硫酸を使用するのが好ましい。
【００１１】
通常、コハク酸またはコハク酸無水物またはそれらの混合物１モルにつき０．１乃至１．３モルのエステル化触媒が使用される。
【００１２】
コハク酸またはコハク酸無水物１モルにつき０．５乃至０．８モルの硫酸を使用するのが特に好ましい。
【００１３】
エステル化は通常２６３乃至３３３Ｋの温度、かつ（１ｘ１０5)乃至（２５ｘ１０5)Ｐａの圧力で実施される。反応温度は、特に好ましくは、（２ｘ１０5)乃至（８ｘ１０5)Ｐａの圧力で２８３乃至３１３Ｋの範囲である。後者の場合には反応混合物を（３ｘ１０5)乃至（６ｘ１０5)Ｐａの圧力下に保持するのが好ましい。
【００１４】
反応は有機共溶剤（補助溶剤）または有機溶剤なしで実施するのが好ましい。しかし、有機溶剤を加えて反応を実施することも可能である。
【００１５】
有機溶剤の種類と量は上記した温度と圧力の好ましい範囲に依る。通常、有機溶剤または共溶剤はイソブテンを基準にして０．０１乃至５０重量％の範囲、好ましくは０．０１乃至２０重量％、特に好ましくは０．０１乃至１０重量％の範囲の量で使用される。
【００１６】
適当な有機溶剤または共溶剤の例は非プロトン有機溶剤たとえばオルトジクロロベンゼン、脂肪族炭化水素たとえばヘキサン、オクタンまたはリグロイン、エーテルたとえばジオキサン、テトラヒドロフランまたはジエチルエーテル、あるいはプロトン溶剤たとえばｔｅｒｔ−アルコール、好ましくはｔｅｒｔ−ブタノールまたはｔｅｒｔ−アミルアルコールなどである。
【００１７】
本発明の方法の利点はエステル化がきわめて少ない熱の発生を伴って進行しそして同時に不純物が極めて少ない粗生成物を高収率で与えることことである。したがって、ジ−ｔｅｒｔ−ブチルスクシネートが１、４−ジケトピロロ［３，４−ｃ］ピロール顔料の製造のための出発物質として使用される場合に従来必要とされていたような精巧な精製工程が不必要となる。
以下、本発明を実施例によって説明する。
【００１８】
実施例１ （水性硫酸／導入原料：コハク酸）：
オートクレーブにコハク酸２１２．５ｇ（１．８０モル）を装填し、次いで、ジャケット温度２６３Ｋでイソブテン９３５ｇ（１６．６５モル）を送り込む。添加終了後、７２．３重量％硫酸１４６．４ｇ（１．０８モル）を容器内に温度２６８乃至２７５Ｋで４５分間かけて供給する。この反応混合物を容器内で温度２７５乃至２７８Ｋで３０分間撹拌する。次に、温度を２９３乃至２９５Ｋまで上げた後、この温度かつ（４ｘ１０5)乃至（５ｘ１０5)Ｐａの圧力でさらに１４時間撹拌を続ける。この反応混合物を氷１０００ｇと３０重量％水酸化ナトリウム溶液３００ml（３モル）からなる撹拌混合物中に入れる。そのあと、オートクレーブを石油エーテル２００乃至３００mlでフラシュ洗滌し、その洗滌液を同じく氷／水酸化ナトリウム溶液の混合物に加える。この混合物を室温まで暖めそして有機相を分離する。水性相を各回１００乃至１５０mlの石油エーテルで三回抽出しそして有機相を１つに集める。この有機相を浴温度３２３Ｋ、圧力（３ｘ１０3)Ｐａ（最終値）で回転蒸発器にかけて濃縮する。精製のため、得られた粗生成物を、酸化マグネシウム約０．５ｇを加え、真空下３０ｃｍ充填塔（ラーシッヒリング５ｘ５ｍｍ）を通してオーバーヘッド蒸留する。しかして、ガスクロマトグラフィーによって測定して純度９９．０％（単位面積あたりのパーセント）のジ−ｔｅｒｔ−ブチルスクシネート（沸点：０．８乃至０．９Ｐａで３２１乃至３２４Ｋ）が３５８．２ｇ（理論値の８６．４％）［これは純度１００％に換算して理論値の８５．６％に相当する］が得られた。
硫酸添加時の熱の発生：−２６ＫＪ／モル、
全反応熱：−１０８ＫＪ／コハク酸１モル。
【００１９】
実施例２（濃硫酸とｔｅｒｔ−ブタノールをコハク酸のイソブテンによるエステル化のための共溶剤として使用する、H.Pielartzik,  B.Irmisch-Piellartzik、 T. Eicher によってHouben-Weyl, Vol. E5/1, 662 頁とそれ以降の頁（1985) に記載された従来技術との比較）
オートクレーブにコハク酸２１２．５ｇ（１．８０モル）とｔｅｒｔ−ブタノール１６６．８ｇ（２．２５モル）とを装填し、次に、ジャケット温度２６３Ｋでイソブテン８０８ｇ（１４．４０モル）を送り込む。添加終了後、９８％硫酸１０８．１ｇ（１．０８モル）を容器内に温度２６８乃至２７５Ｋで７０分間かけて供給する。この反応混合物を容器内で温度２７５乃至２７８Ｋで３０分間撹拌する。次に、温度を２９３乃至２９５Ｋまで上げた後、この温度かつ（４ｘ１０5)乃至（５ｘ１０5)Ｐａの圧力でさらに１４時間撹拌を続ける。このあと、反応混合物を氷１０００ｇと３０％水酸化ナトリウム溶液３００ml（３モル）からなる撹拌混合物中に入れる。そのあと、オートクレーブを石油エーテル２００乃至３００mlでフラシュ洗滌し、それを同じく氷／水酸化ナトリウム溶液の混合物に加える。この混合物を室温まで暖めそして有機相を分離する。水性相を各回１００乃至１５０mlの石油エーテルで三回抽出しそして有機相を１つに集める。この有機相を浴温度３２３Ｋ、圧力（３ｘ１０3)Ｐａ（最終値）で回転蒸発器にかけて濃縮する。精製のため、得られた粗生成物を、酸化マグネシウム約０．５ｇを加えて真空下３０ｃｍ充填塔（ラーシッヒリング５ｘ５ｍｍ）を通して分別蒸留する。各留分のエステル含量をガスクロマトグラフィーによって測定する。エステル分が＜９７重量％の留分を再蒸留する。全部で３回蒸留後、ガスクロマトグラフィーによって純度９７．２％（単位面積あたりのパーセント）のジ−ｔｅｒｔ−ブチルスクシネートが３２９．３ｇ（理論値の７９．４％）［これは純度１００％に換算して理論値の７．２％に相当する］が得られた。
硫酸添加時の熱の発生：−７７ＫＪ／モル、
全反応熱：−１２０ＫＪ／コハク酸１モル。
【００２０】
実施例３ （導入原料：コハク酸無水物）：
オートクレーブにコハク酸無水物１９０．２ｇ（１．９０モル）を装填し、次いで、ジャケット温度２６３Ｋでイソブテン９８６ｇ（１７．５８モル）を送り込む。添加終了後、６０．０重量％硫酸１８６．４ｇ（１．１４モル）を容器内に温度２６６乃至２７３Ｋで４５分間かけて供給する。この反応混合物を容器内で温度２７３乃至２７８Ｋで３０分間撹拌する。次に、温度を２９３乃至２９５Ｋまで上げた後、この温度で、かつ（４ｘ１０5)乃至（５ｘ１０5)Ｐａの圧力でさらに１４時間撹拌を続ける。この反応混合物を氷１０００ｇと３０重量％水酸化ナトリウム溶液３１５ml（３．１５モル）からなる撹拌混合物中に入れる。そのあと、オートクレーブを石油エーテル２００乃至３００mlでフラシュ洗滌し、それを同じく氷／水酸化ナトリウム溶液の混合物に加える。この混合物を室温まで暖めそして有機相を分離する。水性相を各回１００乃至１５０mlの石油エーテルで三回抽出しそして有機相を１つに集める。この有機相を浴温度３２３Ｋかつ圧力（３ｘ１０3)Ｐａ（最終値）で回転蒸発器にかけて濃縮する。精製のため、得られた粗生成物を、酸化マグネシウム約０．５ｇを加え、真空下３０ｃｍ充填塔（ラーシッヒリング５ｘ５ｍｍ）を通してオーバーヘッド蒸留する。しかして、ガスクロマトグラフィーによって測定して純度９９．６％（単位面積あたりのパーセント）のジ−ｔｅｒｔ−ブチルスクシネート（沸点：０．４乃至０．６Ｐａで３２０乃至３２３Ｋ）が３８５．０ｇ（理論値の８８．０％）［これは純度１００％に換算して理論値の８７．６％に相当する］が得られた。
硫酸添加時の熱の発生：−２３ＫＪ／モル、
全反応熱：−１４５ＫＪ／コハク酸無水物１モル。
【００２１】
実施例４ （高めた反応温度＋短縮した反応時間）
オートクレーブにコハク酸２１２．５ｇ（１．８０モル）を装填し、次いで、ジャケット温度２７３Ｋでイソブテン９４３ｇ（１６．８１モル）を送り込む。添加終了後、７１．０重量％硫酸１４９．２ｇ（１．０８モル）を容器内に温度２７５乃至２８３Ｋで４５分かけて供給する。このあとジャケット温度を約２９８Ｋまで上げてこの反応混合物を容器内で温度２９８±０．５Ｋかつ圧力（３ｘ１０5)乃至（５ｘ１０5)Ｐａで７時間撹拌する。この反応混合物を氷５００ｇ、水５００ｇ及び３０重量％水酸化ナトリウム溶液３００ml（３モル）からなる撹拌混合物中に入れる。そのあと、オートクレーブを石油エーテル２００乃至３００mlでフラシュ洗滌してこの洗滌液を同じく氷／水／水酸化ナトリウム溶液の混合物に加える。この混合物を室温まで暖めそして有機相を分離する。水性相を各回１００乃至１５０mlの石油エーテルで三回抽出しそして有機相を１つに集める。この有機相を浴温度３２３Ｋかつ圧力（３ｘ１０3)Ｐａ（最終値）で回転蒸発器にかけて濃縮する。精製のため、得られた粗生成物を、酸化マグネシウム約０．５ｇを加え、真空下３０ｃｍの充填塔（ラーシッヒリング５ｘ５ｍｍ）を通してオーバーヘッド蒸留する。しかして、ガスクロマトグラフィーによって測定して純度が９９．４％（単位面積あたりのパーセント）のジ−ｔｅｒｔ−ブチルスクシネート（沸点：０．８乃至０．９Ｐａで３２１乃至３２４Ｋ）が３６０．７ｇ（理論値の８７．０％）［これは純度１００％に換算して理論値の８６．５％に相当する］が得られた。